(57)【要約】【課題】安全性、施工性、経済性に優れた抗菌性床材を提供する。【解決手段】貝殻を焼成して焼成カルシウムを作り、これをセメントに対して２〜８０％の割合でポリマーセメントモルタルに混入する。焼成カルシウムは水分と反応して水酸化カルシウムとなり、硬化後、ポリマーセメントモルタル中に分散した状態となる。モルタルが吸水すると水酸化カルシウムが溶け出して抗菌性能を示す。【選択図】図１
2004131333.tif 000002
【特許請求の範囲】
【請求項１】
貝殻を焼成し、粉砕することにより作られた焼成カルシウムを、ポリマーセメントモルタル中に混入し、該モルタル中に水酸化カルシウムとして分散せしめてなることを特徴とする抗菌性モルタル。
【請求項２】
請求項１において、セメント対焼成カルシウムの割合は１：０．０２〜０．８の範囲であることを特徴とする抗菌性モルタル。
【請求項３】
請求項１において、焼成カルシウムの粒度は、１〜３００μｍの範囲であることを特徴とする抗菌性モルタル。
【請求項４】
貝殻を焼成した後、粉砕して焼成カルシウムの粉末を作る工程と、セメント、骨材、再乳化粉末樹脂と、上記焼成カルシウムの粉末とを混練して混合物を作る工程と、該混合物に水を加えて上記焼成カルシウムを水酸化カルシウムとし、硬化させる工程とを備えたことを特徴とする抗菌性モルタルの製造方法。
【請求項５】
貝殻を焼成した後、粉砕して焼成カルシウムの粉末を作る工程と、セメント、骨材と、上記焼成カルシウムの粉末とを混練して混合物を作る工程と、該混合物にポリマーディスパージョン及び水を加えて上記焼成カルシウムを水酸化カルシウムとし、硬化させる工程とを備えたことを特徴とする抗菌性モルタルの製造方法。
【発明の詳細な説明】
【０００１】
【発明の属する技術分野】
本発明は抗菌性モルタルに係り、特に病室、手術室、検査室等のように抗菌状態にしておくことが望まれる室内の床材として好適な抗菌性モルタル及びその製造方法に関するものである。
【０００２】
【従来の技術】
近年、大腸菌、サルモネラ菌、ブドウ球菌等による食中毒や院内感染といった問題が深刻になりつつある。このため、病院、食品工場、家畜舎等の用途に抗菌性能をもつ床材の開発が強く求められている。
【０００３】
従来、抗菌性建築資材としては、例えば特開平７−１６４４０９号公報や特開平８−３１８５０５号公報に記載されているように、抗菌性塗料で表面をコーティングした木質建材が知られており、床材、壁材、天井材などの内装用の建材として開発されている。
【０００４】
また、特開平１０−１４００４８号公報には、手術室などの床に、銀系無機抗菌剤を含有した床塗装面を形成することにより、浮遊する細菌を銀イオンに接触させて殺菌させるという提案が開示されている。
【０００５】
さらに特開２０００−１５６１０号公報には孟宗竹を素材とした抗菌性の床を構成する提案がなされている。
【０００６】
【発明が解決しようとする課題】
しかしながら、樹脂に銀系の抗菌剤を混入した床材は、施工過程や使用段階で化学物質を排出し、特に火災時には臭気とともに化学物質を排出するため、人体に与える影響が危惧される。また孟宗竹を素材とする床も大規模な病院等の建築物には不向きである。
【０００７】
本発明は上記のような点に鑑み、安全で施工性、経済性に優れた床材を提供することを目的とする。具体的には、本発明の課題は、モルタルに抗菌材を混入することにより、安全性の高い抗菌モルタルを提供することにある。
【０００８】
【課題を解決する手段】
本発明の上記の目的は、貝殻を焼いて焼成カルシウムを作り、該焼成カルシウムを、セメントに対して２〜８０％の割合（質量比）でポリマーセメントモルタル中に混入して抗菌モルタルを製造することにより達成される。
以下本発明の実施形態について説明する。
【０００９】
【発明の実施の形態】
本発明においてはまず、貝殻を例えば７００℃以上の温度で焼成して焼成カルシウムを生成する。つまり、貝殻の成分は、ＣａＣＯ３であるが、これを焼くと二酸化炭素ＣＯ２と酸化カルシウム（焼成カルシウム）ＣａＯに分解して焼成カルシウムをつくることができる。
【００１０】
次にこの焼成カウシウムＣａＯを細かく粉砕し、粒度を１〜３００μｍ以下の粉末を形成する。粒度が１００μｍ以上になると強度の低下を引き起こす場合があるので、望ましい粒度の範囲は１〜１００μｍである。
【００１１】
この焼成カルシウム粉末を混入するポリマーセメントモルタルは下記のような成分のものが使用される。ポリマーセメントモルタルの成分は、セメント、骨材、水、ポリマーディスパージョンまたは再乳化粉末樹脂である。そして、セメント対骨材の比は、重量比で１：０．４〜４の範囲に選ばれる。使用するセメントは、普通ポルトランドセメント、早強ポルトランドセメント、速硬セメント、白色ポルトランドセメント、アルミナセメント、混合セメントを単独または適当に混合したものが用いられる。
【００１２】
また、骨材としては、海砂、川砂、陸砂、山砂、砕砂、浜砂、スラグ、珪砂、寒水石、石灰石粉末で最大寸法が５ｍｍ以下のものを単独又は適宜混合したものが使用される。
【００１３】
また、ポリマーディスパージョンまたは再乳化粉末樹脂としてはＥＶＡ，ＳＢＲ，ＰＡＥ，エポキシ樹脂が用いられる。再乳化粉末樹脂が用いられる場合は、セメント対再乳化粉末樹脂の割合が１：０．５〜５（質量比）の範囲に選定される。一方、ポリマーディスパージョンが用いられる場合は、セメント対ポリマーディスパージョンの比が１：３〜３０（固形分比）の範囲に選ばれる。
【００１４】
次に本発明にかかる抗菌性モルタルの製造方法について説明する。
（製造方法１）
図１は本発明の抗菌モルタルの製造方法の一実施例を示す工程図である。
まず、ステップＳ１において、貝殻から焼成カルシウムが作られる。次にステップＳ２において、
セメント：骨材＝１：０．５〜４（重量比）
セメント：再乳化粉末樹脂＝１：０．５〜５（質量比）
セメント：焼成カルシウム＝１：０．０２〜０．８（質量比）
の割合でセメント、骨材、再乳化粉末樹脂、焼成カルシウムをミキサーに入れ、粉末が均一になるまで混練する。その後、ステップＳ３において水を加えて十分に混練する。
焼成カルシウムは練混ぜ水により水酸化カルシウムとなり、硬化後、ポリマーセメントモルタル中に分散した状態となる。
つまり、
ＣａＯ＋Ｈ２Ｏ　―＞　Ｃａ（ＯＨ）２＋１５．２Ｋｃａｌ
の化学変化により水酸化カルシウムがモルタル中に形成される。モルタルが吸水し、水酸化カルシウムが溶けると、その強いアルカリ性のために抗菌性能を示す。
（製造方法２）
図２は本発明の他の実施例を示す。ステップＳ１において前述のように貝殻から焼成カルシウムを生成した後、ステップＳ４において、
セメント：骨材＝１：０．５〜４（質量比）
セメント：焼成カルシウム＝１：０．０２〜０．８（質量比）
の割合でセメント、骨材、焼成カルシウムをミキサーに入れ、粉末が均一になるまで混練する。その後、ステップＳ５において、
セメント：ポリマーディスパージョン＝１：３〜３０（固形分比）
の割合でポリマーディスパージョンを加え、必要に応じて軟度調整用に水を加えて十分に混練する。この場合も焼成カルシウムは水酸化カルシウムとなり、硬化後ポリマーセメントモルタル中に分散した状態となり、抗菌性モルタルを製造することができる。
【００１５】
【発明の効果】
以上の説明によって明らかなように、本発明に係る抗菌性モルタルは、貝殻を焼成することにより生成された焼成カルシウムを、セメントし対して２〜８０％の割合でポリマーセメントモルタル中に混入したもので、混練する時の水と反応して水酸化カルシウムとなってモルタル中に分散するから、その強いアルカリ性により抗菌作用をもち、病院等の床材として好適である。
【００１６】
原料の貝殻は食品廃棄物であり、今までは有効な利用方法が少なかったが本発明の抗菌性モルタルに使用できれば廃棄せずに、再利用が可能となる。
【図面の簡単な説明】
【図１】本発明の抗菌性モルタルの製造方法の一実施例を示す工程図。
【図２】本発明の抗菌性モルタルの製造方法の他の実施例を示す工程図。
【符号の説明】Ｓ１〜Ｓ６：各製造工程
【図１】
2004131333.tif 000003
【図２】
2004131333.tif 000004